(57)【特許請求の範囲】
【請求項１】
有機溶媒中に溶解させたＴｉアルコキシド、Ｓｉアルコキシドのうち、少なくともどちらか一方は、分子構造中に有機含窒素基を含む以下の化合物より選ばれたことを特徴とする着色膜形成用塗布液。
Ｓｉアルコキシドとしては、Ｎ−（２−アミノエチル）−３−アミノプロピルトリメトキシシラン、メタクリルアミドプロピルトリエトキシシラン、Ｎ−（３ーメタクリロキシー２ーヒドロキシプロピル）ー３ーアミノプロピルトリエトキシシラン、（３ートリエトキシシリルプロピル）ーｔーブチルカルバメート、Ｎ−（トリエトキシシリルプロピル）ダンシルアミド、Ｎ−（トリエトキシシリルプロピル）ー４ーヒドロキシブチルアミド、Ｎ−（トリエトキシシリルプロピル）グルコンアミド、Ｎ−トリエトキシシリルプロピル−Ｏーメントカルバメート、３−（トリエトキシシリルプロピル）−Ｐ−ニトロベンズアミド、ビス[３−（トリメトキシシリル）プロピル]エチレンジアミン。
Ｔｉアルコキシドとしては、Ｎ−（トリエトキシチタンプロピル）ー４ーヒドロキシブチルアミド、チタンビス（トリアタノールアミン）ジイソプロポキサイド。
【請求項２】
Ｔｉのモル濃度とＳｉのモル濃度の比率が０．４：１〜２０：１であることを特徴とする請求項１に記載の着色膜形成用塗布液。
【請求項３】
請求項１または請求項２に記載の着色膜形成用塗布液を表面に塗布してなる着色膜を有することを特徴とする着色コーティングガラス。
【請求項４】
請求項１または請求項２に記載の着色膜形成用塗布液を板ガラス表面に塗布した後、塗布膜を２００℃以上、８００℃以下で加熱硬化させて形成することを特徴とする着色膜の形成方法。
【発明の詳細な説明】
【０００１】
【発明の属する技術分野】
本発明は、車両用または建造物用の窓ガラスに用いる着色コーティングガラス、その着色膜形成用塗布液および着色膜の形成方法に関する。特に、着色コーティングされた自動車のウィンドガラスに関する。
【０００２】
【従来の技術】
昨今の車両用ウィンドガラス、特に、自動車用のサイドウィンド、リアウィンドには冷暖房負荷の低減、眩しさ防止および内装材の退色防止のために、日射光、即ち、赤外光、可視光および紫外光の透過を適度に抑制し、快適な室内環境を保持する、グリーンまたはグレー等に着色された着色ガラスが広く使用されるようになってきている。更に、着色ガラスを自動車ガラスに用いると、車内が見えにくくなり、プライバシー保護の効果があると共に、自動車に装飾性を付与できる。
【０００３】
ガラス自体に色のあるバルクガラスによる着色ガラスは、該ガラスの製造において、例えば、フロート法で製造するとすれば、フロートバスへの原料投入時に、着色源である金属および／または金属化合物を投入しなければならず、製造工程が大掛かりになると共に、他の種類のガラスとの製造の切り替えのための前段取り、後処理の時間がかかるために高価となる。
【０００４】
それに比較して、フロート法で作製した透明な板ガラスに後工程で着色コーティングを施す、即ち、透明な板ガラス表面に着色膜を形成する方が容易であり、時間もかからず安価となる。また、着色コーティングには容易にハーフミラー状の着色コーティングガラスを得やすいという利点があり、赤外線反射および／または紫外線反膜機能を得やすく、日射を効果的に遮るために快適な内部環境を与えると共に、プライバシーを保護することが可能となる。
【０００５】
板ガラス表面への着色膜形成には、ゾルゲル法、即ち、各種の金属アルコキシドに加えて、着色源として金属の硝酸塩または塩化物塩等を適当な溶媒に溶解した着色膜形成用塗布液を用いる方法、あるいは、顔料分散法、即ち、着色源としての金属酸化物からなる無機顔料、または有機顔料を液体中に分散させた着色膜形成用塗布液を用いる方法がある。
【０００６】
顔料分散法により、板ガラス表面に着色膜を形成することは、着色膜形成用塗布液の作製時に、顔料分散装置からの着色膜形成用塗布液の回収に時間がかかると共に、作業が複雑となりコスト高に繋がる。更に、無機顔料分散法により、板ガラス表面に形成した着色膜は耐擦傷性が悪く、着色膜上に保護コートをする必要がある。
【０００７】
板ガラス表面に、耐擦傷性に優れ、保護コートの不要な着色膜を安価に形成する方法に、ゾルゲル法がある。ゾルゲル法は、少量の水または酸、アルカリを加えたアルコール等の溶媒中に、金属アルコキシドを溶解または分散させ、加水分解させてＯＨ基を生成させて塗布液とし、塗布液に板ガラスを浸漬させた後に、引き上げる、例えば、ディッピング法等の湿式塗布法によって、板ガラス表面に塗布膜を形成し、塗布膜中の溶媒を揮発させて、金属アルコキシドより発生したＯＨ基同士、および／または金属アルコキシドより発生したＯＨ基と板ガラス上のＯＨ基が水素結合した後に加熱し、高温にして脱水縮合反応を起こし、金属−Ｏ−金属で表される結合を生成し、緻密で硬質な薄膜を板ガラス上に得る方法である。
【０００８】
ゾルゲル法を用いて、着色コーティング膜を得るには、金属アルコキシド溶液に着色源として金属塩を加え溶解させて着色膜形成用塗布液とし、その後、金属アルコキシドを加水分解させた後、板ガラス表面に塗布し、更に加熱して脱水縮合させて、硬質な着色膜を得ている。着色源である金属は、通常は金属酸化物の形で着色膜中に分散している。
【０００９】
【発明が解決しようとする課題】
ゾルゲル法を用いると、板ガラス表面に耐擦傷性に優れた着色膜を形成させた着色コーティングガラスが作製できる。
【００１０】
しかしながら、ゾルゲル法による着色膜形成用塗布液を調製する際に、金属アルコキシドを溶媒に溶解させた溶液中に、一般的に着色源として加えられる金属の硝酸塩は、分解反応により人体に対して有害な窒素酸化物が発生する。また、金属の硝酸塩は、有機物と接触すると発火する危険性があるという問題があった。
【００１１】
着色膜形成用塗布液に、着色源として貴金属化合物を加えることが可能であるが、貴金属化合物は価格が高いために、作製した着色コーティングガラスは高価になるという問題があった。
【００１２】
また、着色膜形成用塗布液に、着色源として酸化クロムを加えることが可能であるが、酸化クロムには環境汚染物質としての懸念があるという問題があった。
【００１３】
【課題を解決するための手段】
本発明は、少なくとも一つは分子構造中に有機含窒素基を含む化合物である複数の金属アルコキシド、金属アルコキシドを分解するための触媒を有機溶剤中に溶解させた、着色膜形成用塗布液、該着色膜形成用塗布液を表面に塗布してなる着色コーティングガラス、およびゾルゲル法による着色膜の形成方法である。
【００１４】
本発明により、人体に対して有害な硝酸塩金属、高価な貴金属および貴金属化合物、または環境汚染物質としての懸念がある酸化クロム等を用いない着色膜形成用塗布液、および着色膜中に、これら物質を含まない着色コーティングガラスを提供することが可能となった。
【００１５】
本発明は、有機溶媒中に溶解させたＴｉアルコキシド、Ｓｉアルコキシドのうち、少なくともどちらか一方は、分子構造中に有機含窒素基を含む以下の化合物より選ばれたことを特徴とする着色膜形成用塗布液である。
Ｓｉアルコキシドとしては、Ｎ−（２−アミノエチル）−３−アミノプロピルトリメトキシシラン、メタクリルアミドプロピルトリエトキシシラン、Ｎ−（３ーメタクリロキシー２ーヒドロキシプロピル）ー３ーアミノプロピルトリエトキシシラン、（３ートリエトキシシリルプロピル）ーｔーブチルカルバメート、Ｎ−（トリエトキシシリルプロピル）ダンシルアミド、Ｎ−（トリエトキシシリルプロピル）ー４ーヒドロキシブチルアミド、Ｎ−（トリエトキシシリルプロピル）グルコンアミド、Ｎ−トリエトキシシリルプロピル−Ｏーメントカルバメート、３−（トリエトキシシリルプロピル）−Ｐ−ニトロベンズアミド、ビス[３−（トリメトキシシリル）プロピル]エチレンジアミンが挙げられる。
Ｔｉアルコキシドとしては、Ｎ−（トリエトキシチタンプロピル）ー４ーヒドロキシブチルアミド、チタンビス（トリアタノールアミン）ジイソプロポキサイドが挙げられる。
【００１６】
【００１７】
更に、本発明は、Ｔｉのモル濃度とＳｉのモル濃度の比率が０．４：１〜２０：１であることを特徴とする上記の着色膜形成用塗布液である。
【００１８】
更に、本発明は、上記の着色膜形成用塗布液を表面に塗布してなる着色膜を有することを特徴とする着色コーティングガラスである。
【００１９】
更に、本発明は、上記の着色膜形成用塗布液を板ガラス表面に塗布した後、塗布膜を２００℃以上、８００℃以下で加熱硬化させて形成することを特徴とする着色膜の形成方法である。
【００２０】
通常、ゾルゲル法においては、金属アルコキシドを少量の水、酸、またはアルカリ等の触媒の存在下、加水分解させた後に、ガラス表面等に湿式塗布する。その後、加熱して脱水縮合させて、即ち、加熱硬化させて緻密で硬質な膜を形成する。
【００２１】
ゾルゲル法を用いて、着色コーティングガラスを作製する際は、金属アルコキシドのみによる薄膜では濃い色は着かないので着色源を必要とする。
【００２２】
着色源としては、人体に対し有害性のある硝酸塩金属、高価な貴金属および貴金属化合物、環境汚染物質としての懸念がある酸化クロム等が用いられている。
【００２３】
本発明者らは、着色源として前記した以外の物質を鋭意探索したところ、チタンアルコキシド、即ち、Ｔｉアルコキシド、および／またはケイ素アルコキシド、即ち、Ｓｉアルコキシドを用いて、ＴｉアルコキシドまたはＳｉアルコキシドのうち、少なくともどちらか一方は、分子構造中に有機含窒素基を含む金属アルコキシドとして、有機溶剤中に溶解させて、着色膜形成用塗布液とし、該塗布液を板ガラス表面に湿式塗布した後、加熱硬化させると同時に加熱により発色させることで、褐色の色調の着色膜を板ガラス表面に形成させる本発明に至った。
【００２４】
分子量の大きい金属アルコキシドは、分子量の小さい金属アルコキシドに比較して、有機溶媒に溶解した後の安定性に優れる。よって、分子量の大きい、即ち、分子構造中に有機含窒素化合物を含むＴｉアルコキシドおよび／またはＳｉアルコキシドを用いた本発明の着色膜形成用塗布液は、経時劣化により、固形分が析出したり、ゲル化することが抑えられ、塗布液の安定性が増し、塗布液の寿命が長くなる。
【００２５】
更に、分子構造中に有機含窒素基を含むＴｉアルコキシドおよび／またはＳｉアルコキシドを用いることで、分子レベルで着色膜形成用塗布液中に有機含窒素化合物が分散し、該着色膜形成用塗布液を湿式塗布した後、加熱して着色させて、着色面内に着色濃度のばらつきのない、より均一な濃度の着色コーティングガラスを得ることができる。
【００２６】
また、本発明の着色膜形成用塗布液において、着色源として、分子構造中に有機含窒素基を含む金属アルコキシドに加えて、更に、塗布液中に着色源として有機含窒素化合物、例えば、アミン類、アミン塩類、アミド類、ニトリル類、イソシアネート類、ヒドラジン類、アゾ化合物類、アジド類、ニトロソ化合物類またはニトロ化合物を加えてもよい。
【００２７】
分子構造中に有機含窒素基を含むＴｉアルコキシドまたは同様のＳｉアルコキシドのみを用いて溶媒に溶解しても、板ガラスに塗布した後の加熱により、塗布膜に褐色の色調が得られない。よって、本発明においてＴｉアルコキシドおよびＳｉアルコキシドを用い、少なくとも一方は分子構造中に有機含窒素基を含む金属アルコキシドを用いて、着色膜形成用塗布液を作製する。
【００２８】
着色膜を形成する着色膜形成用塗布液中の金属アルコキシドの濃度が薄いと、着色膜が形成できなくなり、金属アルコキシドの濃度が濃いと、着色膜形成用塗布液中の金属アルコキシドの安定性が悪くなり、経時により固形物を生成する。更には、塗布液自体がゲル化を起こしてしまうこともありえる。よって、本発明の着色膜形成用塗布液中の各種金属アルコキシドの濃度を、各々加えたトータルの金属アルコキシドの濃度は、着色膜形成のために０．０１ｍｏｌ／ｋｇ以上、着色膜形成用塗布液中の金属アルコキシドの安定のために１．５ｍｏｌ／ｋｇ以下であることが好ましい。
【００２９】
なお、Ｓｉアルコキシドとしては、例えば、テトラエトキシシラン、メチルトリエトキシシラン、テトラ−ｎ−ブトキシシラン、テトラメトキシシラン、テトラプロポキシシラン、メチルトリメトキシシラン、エチルトリメトキシシラン、エチルトリエトキシシラン等が挙げられ、Ｔｉアルコキシドとしては、例えば、チタンテトラエトキシド、チタンテトラブトキシド、チタンイソプロポキサイド、チタンメトキシド等が挙げられる。
【００３０】
本発明の着色膜形成用塗布液に使用する、ＴｉアルコキシドおよびＳｉアルコキシドの分子構造中に有機含窒素基を含む化合物を挙げることができる。
【００３１】
また、分子構造中に有機含窒素基を含む化合物であるＳｉアルコキシドとしては、Ｎ−（２−アミノエチル）−３−アミノプロピルトリメトキシシラン、メタクリルアミドプロピルトリエトキシシラン、Ｎ−（３ーメタクリロキシー２ーヒドロキシプロピル）ー３ーアミノプロピルトリエトキシシラン、（３ートリエトキシシリルプロピル）ーｔーブチルカルバメート、Ｎ−（トリエトキシシリルプロピル）ダンシルアミド、Ｎ−（トリエトキシシリルプロピル）ー４ーヒドロキシブチルアミド、Ｎ−（トリエトキシシリルプロピル）グルコンアミド、Ｎ−トリエトキシシリルプロピル−Ｏーメントカルバメート、３−（トリエトキシシリルプロピル）−Ｐ−ニトロベンズアミド、ビス[３−（トリメトキシシリル）プロピル]エチレンジアミンが挙げられ、分子構造中に有機含窒素基を含むＴｉアルコキシドとしては、Ｎ−（トリエトキシチタンプロピル）ー４ーヒドロキシブチルアミド、チタンビス（トリアタノールアミン）ジイソプロポキサイドが挙げられる。
【００３２】
本発明の着色膜形成用塗布液において、金属アルコキシドを加水分解させるための触媒として、酸、アルカリを該塗布液に加えることが、金属アルコキシドの加水分解が、より促進されるので好ましい。触媒として、具体的には、硝酸、アンモニア等が挙げられる。
【００３３】
本発明の着色膜形成用塗布液において、各金属アルコキシドに含まれる金属の着色膜形成用塗布液中のモル濃度、即ち、Ｔｉのモル濃度とＳｉのモル濃度の比は、０．４：１〜２０：１である。Ｔｉの比率が０．４より小さい、および２０より大きいと、塗布膜を加熱硬化させた際に、着色膜が形成されない。Ｔｉの比率が０．４以上、２０以下で、塗布膜を加熱することによって、褐色に発色して、着色膜が得られる。
【００３４】
また、紫外線透過率および／または紫外線反射率の調製、屈折率の調整等を行い、着色膜に所望の膜特性を得るために、本発明の着色膜形成用塗布液にＴｉアルコキシド、Ｓｉアルコキシド以外の金属アルコキシドを加えることが可能である。例えば、他の金属アルコキシドとしてアルミニウムアルコキシド、即ち、Ａｌアルコキシド、ジルコニウムアルコキシド、即ち、Ｚｒアルコキシド、タンタルアルコキシド、即ち、Ｔａアルコキシド、およびセリウムアルコキシド、即ち、Ｃｅアルコキシドなどが挙げられる。
【００３５】
Ｔｉアルコキシド、Ｓｉアルコキシド以外の金属アルコキシドを加えた本発明の着色膜形成用塗布液において、塗布液中のＴｉアルコキシド中のＴｉモル濃度に対しての、Ｓｉアルコキシド中のＳｉのモル濃度に、他の金属アルコキシド中の金属のモル濃度を加えたモル濃度に対する比で０．４：１〜２０：１の比となる。Ｔｉの比率が０．４より小さい、および２０より大きいと、塗布液を加熱硬化させた際に着色膜が形成されない。Ｔｉの比率が０．４以上、２０以下で、塗布膜を加熱することによって、褐色に発生して、着色膜が得られる。
【００３６】
本発明の着色膜形成用塗布液に使用する、分子構造中に有機含窒素基を含むＴｉアルコキシド、または同様に分子構造中に有機含窒素基を含むＳｉアルコキシドの、着色膜形成用塗布液中での濃度は、０．０１ｍｏｌ／ｋｇ以上である。分子構造中に有機含窒素基を含むＴｉアルコキシド、同様なＳｉアルコキシドの、着色膜形成用塗布液中での濃度が、０．０１ｍｏｌ／ｋｇより薄いと着色された膜が得られない。
【００３７】
また、本発明の着色膜形成用塗布液に、更に、有機含窒素化合物を添加することが可能であるが、添加する有機含窒素化合物の着色膜形成用塗布液中での濃度は、１０ｍｏｌ／ｋｇ以下である。有機含窒素化合物の着色膜形成用液中での濃度が、１０ｍｏｌ／ｋｇより濃いとしても、もはや得られる着色膜の色の濃さは変わらない。
【００３８】
本発明の着色膜形成用塗布液に用いる有機溶剤は、金属アルコキシド、および着色源としての有機含窒素化合物を溶解し、液中で安定な状態に保てばよく、メタノール、エタノール、ノルマルプロパノール、イソプロパノール等の低級アルコール、エチレングリコール、プロピレングリコール等のジオール類、エチレングリコールモノメチルエーテル、プロピレングリコールモノメチルエーテル等のセロソルブ類、またはセロソルブアセテート類、これらの混合溶剤等が挙げられる。
【００３９】
また、Ｔｉアルコキシドは、非常に不安定な物質でありゲル化し易いので、アセチルアセトンと溶媒中に共存させることにより、Ｔｉと錯体、即ち、キレート化合物を形成し、室温での加水分解反応が起こりにくく安定となり、ゲル化することが抑制される。
【００４０】
よって、Ｔｉアルコキシドのゲル化防止のため、本発明の着色膜形成用塗布液に、アセチルアセトンを加えることが好ましい。
【００４１】
本発明において、ＴｉアルコキシドとＳｉアルコキシドを用いて、少なくともどちらか一方は分子構造中に有機含窒素基を含む金属アルコキシドとし、有機溶剤中に溶解させた着色膜形成用塗布液を用い、板ガラス表面に塗布し塗布膜を形成した後、加熱することによって発色させて褐色の着色膜を得る。
【００４２】
褐色に着色する理由は、例えば、高温下で４価のＴｉがある割合で還元され３価のＴｉとなり、有機含窒素化合物と反応し、炭素、即ち、Ｃが膜内に取り込まれた着色膜を形成した等が考えられる。
【００４３】
本発明の着色コーティングガラスにおいて、大気雰囲気中で大抵の有機物が揮発する４００℃以上の高温で加熱したにもかかわらず、炭素が着色膜内に存在し着色源となっている。
【００４４】
本発明の着色膜形成用塗布液を、湿式塗布法により板ガラス表面に塗布し塗布膜とした後、塗布膜が硬化する２００℃以上、好ましくは金属アルコキシドが脱水縮合する硬化反応が急速に進み、緻密で硬質な着色膜の得られる４００℃以上で、塗布膜を加熱硬化させて板ガラス表面に着色膜を得る。温度の上限は、ガラスの軟化温度まで上げることができ、８００℃程度まで通常のソーダライムガラスであれば加熱できる。
【００４５】
本発明において板ガラス表面に着色膜を得る、即ち、加熱により、前記塗布膜が着色する温度は、通常、塗布膜を２００℃以上に加熱することで褐色の着色が得られ、好ましくは４００℃以上で、プライバシー保護を行うのに適度な濃さの褐色の着色が得られるので、着色の面からも、塗布膜を加熱硬化させる温度は４００℃以上が好ましい。
【００４６】
加熱硬化温度が２００℃以上、４００℃以下では、Ｔｉアルコキシド、Ｓｉアルコキシドを用いて、少なくともどちらか一方は、着色源である分子構造中に有機含窒素基を含む金属アルコキシドを用いて、有機溶媒中に溶解させた、本発明の着色膜形成用塗布液を用いても、濃い着色の着色膜は得られず、薄い着色しか得られない。
【００４７】
着色膜の光透過率、即ち、色の濃さは、着色膜形成用塗布液中に溶解している、着色源である分子構造中に有機含窒素基を含むＴｉアルコキシドおよび／または同様の化学構造のＳｉアルコキシドの種類および濃度、着色膜の膜厚、加熱温度、加熱時間により調整することが可能である。
【００４８】
本発明の着色膜形成用塗布液の板ガラス表面への塗布方法は湿式法、即ちフローコート法、スプレーコート法、ロールコート法、スピンコート法、ディップコート法、またはスクリーン印刷、フレキソ印刷等の印刷法等が考えられるが、板ガラス表面上に所定の膜厚の膜が得られれば、どの方法を用いても構わない。
【００４９】
本発明で得られた着色膜は、耐擦傷性に優れている。
【００５０】
また、本発明の着色コーティングガラスは、可視光ばかりでなく、紫外光の透過率をも低く抑えることができる。従って、車両用、建築用の窓に使用するとプライバシーの保護ばかりでなく車内または建築物内の物品の紫外光による紫外光やけを防ぐことができる。
【００５１】
本発明で得られた着色コーティングガラスは、加熱しても退色することなく、ガラスの軟化温度まで充分に着色を維持するので、加熱による曲げ、および／または加熱冷却による強化を行うことが可能である。
【００５２】
また、本発明の着色膜形成用塗布液を、板ガラス表面に塗布し塗布膜とした後、金属アルコキシドの脱水縮合による加熱硬化、および加熱により褐色に発色させて着色膜を形成すると同時に、板ガラスの曲げ、および／又は強化を行うこともできる。
【００５３】
本発明に用いる板ガラスとしては、ソーダ石灰系ガラス、アルミノ珪酸系ガラス、ホウ珪酸系ガラス等の各種板ガラスが使用できる。板ガラスは、透明性が有れば、着色、無着色は問わないが、作製した着色コーティングガラスに、所望の色調である褐色を得るためには、無色透明の板ガラスを用いることが好ましい。
【００５４】
【発明の実施の形態】
以下、実施例に基づいて本発明を詳細に説明する。
【００５５】
【実施例】
実施例１
チタン（ＩＶ）イソプロポキシドとＮ−（２−アミノエチル）−３−アミノプロピルトリメトキシシラン中のＴｉおよびＳｉのモル比、即ち、（Ｔｉのモル数：Ｓｉのモル数）が２：１になるように秤量した後、エタノールに溶解させ、アセチルアセトンをチタン（ＩＶ）イソプロポキシドと同モル添加した。更に、触媒として硝酸を適量加え、攪拌混合して着色膜形成用塗布液を作製した。
【００５６】
作製した着色膜形成用塗布液を用いて、湿度４５％、室温２２℃の環境で、洗浄したガラス基板の片面にマスキングシートでマスキングを施し、ディッピング法にて成膜を行った。即ち、ガラス基板端部を保持具にて保持した後、該塗布液に浸漬し、引き上げ速度５ｍｍ／秒で、塗布液の液面に波紋が生じないように静かに引き上げ、ガラス基板上に塗布膜を得た。
【００５７】
次いで、ガラス基板を暫く清浄な環境に室温にて静置し、塗布膜中のエタノールを揮発させた後、マスキングシートを剥がし、３５０℃で５分間加熱し一旦乾燥させた後、７５０℃で３分間加熱し塗布膜を加熱硬化させ、ガラス基板上に褐色の着色膜を得た。
【００５８】
得られた着色膜の膜厚は３３０ｎｍ、可視光透過率は１３．５％、ヘーズ値は０．２％であった。
【００５９】
着色膜にクラックが入ることなく、耐擦傷性、防汚性、耐薬品性、および電波透過性共に十分に満足のいくものであった。
【００６０】
得られた着色コーティングガラスの可視光透過率は、分光光度計（３４０型自記、日立製作所製）で波長３４０〜１８００ｎｍの間の透過率を測定し、ＪＩＳＺ ８７２２およびＪＩＳ Ｒ ３１０６またはＪＩＳ Ｚ ８７０１に準拠して求めた。またガラス表面の着色膜の膜厚は表面形状測定機（スローン社製ＤＥＫＴＡＫ３０３０）を用い、膜の一部をカッターで削り取り、その段差部分に針を接触走査させることで測定した。更に曇り度は、ヘーズメーター（日本電色工業社製、ＮＤＨ−２０Ｄ）によって測定し、ヘーズ（曇り具合）値をＪＩＳＫ ６７１４に準拠して求めた。電波透過性としては表面抵抗をメガレスター（Ｓｈｉｓｈｄｏ ｅｌｅｃｔｒｏｓｔａｔｉｃ ＬＴＤ社製 ｍｏｄｅｌ Ｈ０７０９）によって測定した。
【００６１】
以下、実施例２〜実施例３、および比較例１についても同じ測定方法で測定した。
実施例２
チタン（ＩＶ）イソプロポキシドとＮ−（２−アミノエチル）−３−アミノプロピルトリメトキシシラン中のＴｉおよびＳｉのモル比、即ち、（Ｔｉのモル数：Ｓｉのモル数）が１０：１になるように秤量した後、エタノールに溶解させ、アセチルアセトンをチタン（ＩＶ）イソプロポキシドと同モル添加した。更に、触媒として硝酸を適量加え、攪拌混合して着色膜形成用塗布液を作製した。
【００６２】
作製した着色膜形成用薬液を用いて、湿度４５％、室温２２℃の環境で、洗浄したガラス基板の片面にマスキングシートでマスキングを施し、ディッピング法にて成膜を行った。即ち、ガラス基板端部を保持具にて保持した後、該塗布液に浸漬し、引き上げ速度５ｍｍ／秒で、塗布液の液面に波紋が生じないように静かに引き上げ、ガラス基板上に塗布膜を得た。
【００６３】
得られた塗布膜を、実施例１と同温度条件で加熱硬化させ、ガラス基板上に褐色の着色膜を得た。
【００６４】
得られた着色膜の膜厚は３００ｎｍ、可視光透過率は１０．３％であった。
【００６５】
着色膜にクラックが入ることなく、耐擦傷性、防汚性、耐薬品性、および電波透過性共に十分に満足のいくものであった。
実施例３
チタン（ＩＶ）イソプロポキシドと同モルのジエタノールアミンを添加した以外は、実施例１と同じ条件で着色膜形成用塗布液を作製し、次いで、実施例１と同じ条件でガラス基板上に着色膜を形成した。即ち、他の化合物の仕込み比、引き上げ速度、加熱温度、加熱時間等を同一としガラス基板上に褐色の着色膜を得た。得られた着色膜の膜厚は３００ｎｍ、可視光透過率は９．３％であった。
【００６６】
着色膜にクラックが入ることなく、耐擦傷性、防汚性、耐薬品性、および電波透過性共に十分に満足のいくものであった。
比較例１
Ｎ−（２−アミノエチル）−３−アミノプロピルトリメトキシシランの代わりに、テトラエトキシシランを用いた以外は、実施例１と同じ条件で着色膜形成用塗布液を作製し、次いで、実施例１と同じ条件でガラス基板上に薄膜を形成した。即ち、他の化合物の仕込み比、引き上げ速度、加熱温度、加熱時間等を同一としガラス基板上に薄膜を形成したが、薄膜の色調は無色透明であり、可視光透過率は９１．０％であった。
【００６７】
【発明の効果】
本発明の着色膜形成用塗布液は、着色源として分子構造中に有機含窒素基を含む化合物を使用するので、分解反応により人体に対して有害な窒素酸化物が発生する硝酸塩金属、高価な貴金属化合物、または環境汚染物質としての懸念がある酸化クロムを使用することなく、該着色膜形成用塗布液を板ガラス表面に塗布し塗布膜とした後に、加熱することによって発色させて、ゾルゲル法による褐色の着色膜が得られ、安価で耐擦傷性の高い着色コーティングガラスが得られる。
【００６８】
更に、本発明の着色膜形成用塗布液において、Ｔｉアルコキシドおよび／またはＳｉアルコキシドの分子構造中に有機含窒素基が含まれるため、該着色膜形成用塗布液を湿式塗布した後、加熱して、着色面内に着色濃度のばらつきのない、より均一な濃度の着色コーティングガラスを得ることができる。